(57)【要約】【課題】低サイクル疲労強度および結晶粒粗大化耐性に優れた浸炭用鋼材、および浸炭部品を提供する。【解決手段】質量％で、Ｃ：０．１５〜０．２５％、Ｓｉ：０％超０．１５％以下、Ｍｎ：１．５〜２．０％、Ｐ：０％超０．０３％以下、Ｓ：０％超０．０２％以下、Ｃｒ：０．９〜１．２％、Ａｌ：０．０６％超０．１０％以下、Ｔｉ：０．０５〜０．１０％、Ｎｂ：０．００４〜０．０１５％、Ｂ：０．００１〜０．００５％、Ｎ：０．００２〜０．００８％を含有し、残部が鉄および不可避不純物からなる低サイクル疲労強度および結晶粒粗大化耐性に優れた浸炭用鋼材。【選択図】なし【特許請求の範囲】
【請求項１】
質量％で、
Ｃ  ：０．１５〜０．２５％、
Ｓｉ：０％超０．１５％以下、
Ｍｎ：１．５〜２．０％、
Ｐ  ：０％超０．０３％以下、
Ｓ  ：０％超０．０２％以下、
Ｃｒ：０．９〜１．２％、
Ａｌ：０．０６％超０．１０％以下、
Ｔｉ：０．０５〜０．１０％、
Ｎｂ：０．００４〜０．０１５％、
Ｂ  ：０．００１〜０．００５％、および
Ｎ  ：０．００２〜０．００８％を含有し、
残部が鉄および不可避不純物からなることを特徴とする低サイクル疲労強度および結晶粒粗大化耐性に優れた浸炭用鋼材。
【請求項２】
更に、質量％で、
Ｍｏ：０％超０．０５％以下、
Ｃｕ：０％超０．２％以下、および
Ｎｉ：０％超０．２０％以下よりなる群から選ばれる少なくとも１種を含有する請求項１に記載の浸炭用鋼材。
【請求項３】
更に、質量％で、
Ｖ  ：０％超０．１％以下、および
Ｈｆ：０％超０．１％以下よりなる群から選ばれる少なくとも１種を含有する請求項１または２に記載の浸炭用鋼材。
【請求項４】
更に、質量％で、
Ｃａ：０％超０．００５％以下、
Ｍｇ：０％超０．００５％以下、
Ｚｒ：０％超０．１５％以下、
Ｔｅ：０％超０．１０％以下、および
ＲＥＭ：０％超０．０２％以下よりなる群から選ばれる少なくとも１種を含有する請求項１〜３のいずれかに記載の浸炭用鋼材。
【請求項５】
更に、質量％で、
Ｐｂ：０％超０．１０％以下、
Ｂｉ：０％超０．１０％以下、および
Ｓｂ：０％超０．１０％以下よりなる群から選ばれる少なくとも１種を含有する請求項１〜４のいずれかに記載の浸炭用鋼材。
【請求項６】
請求項１〜５のいずれかに記載の浸炭用鋼材を浸炭処理した部品であって、
芯部硬さが３５０〜５００ＨＶであり、
表面から深さ０．３ｍｍ位置までの領域における残留オーステナイトの平均値が２０〜５０体積％であることを特徴とする浸炭部品。
【発明の詳細な説明】
【技術分野】
【０００１】
本発明は、浸炭用鋼材、および該鋼材を浸炭処理して得られる部品に関する。本発明の浸炭部品は、例えば、歯車、シャフトなどの等速ジョイント部品、軸受、無段変速機トランスミッション（Continuously Variable Transmission、ＣＶＴ）プーリーなどに好適に用いられる。
【背景技術】
【０００２】
自動車に用いられる歯車、等速ジョイント部品、軸受、ＣＶＴプーリー等の部品には、車両の急発進、急停止時に衝撃的な荷重が加わるため、低サイクルで破損することがある。また、近年では、高出力化、ユニットの小型化が指向され、上記部品には低サイクル疲労強度の向上が一層望まれる。これまで、高サイクル疲労強度を向上させる観点から、ＪＩＳで規定されるＳＣｒ、ＳＣＭなどのＪＩＳ鋼に浸炭焼入れ焼戻し処理を施すことによって、部品の表面で硬さを確保し、部品の芯部で靭性を確保していた。しかし、このようにして得られた浸炭部品の低サイクル疲労強度は必ずしも高くなっていなかった。
【０００３】
低サイクル疲労特性を改善する技術としては、特許文献１、２が知られている。これらのうち特許文献１には、脱酸材としてＡｌを０．００１〜０．０５％の範囲で含有する鋼からなり、投影芯部硬さを規定した浸炭焼入れ鋼材が開示されている。特許文献２には、脱酸を目的としてＡｌを０．００１〜０．０６％の範囲で含有する鋼からなり、表面の硬さおよび心部の硬さを規定した浸炭鋼部品が開示されている。
【先行技術文献】
【特許文献】
【０００４】
【特許文献１】特開２００７−３３２４３８号公報
【特許文献２】特開２０１０−２８５６８９号公報
【発明の概要】
【発明が解決しようとする課題】
【０００５】
ところで、部品形状に成形する方法としては、切削加工、熱間鍛造、冷間鍛造などが行われる。製造コストを低減すると共に、歩留まりを改善する観点から、これらのなかでも冷間鍛造が主流になりつつある。冷間鍛造は、室温で成形加工するため、鍛造時には金型に高応力負荷がかかり、金型の早期破損が問題となる。そのため、鍛造前に、鋼材に球状化焼鈍や恒温焼鈍を施し、鋼材を軟質化することが一般的である。しかし、冷間鍛造は、他の方法とは異なり、成形加工時に部品の内部に多量の歪みが導入される。導入された歪みは、浸炭時の加熱中にオーステナイトの核生成サイトとなり、不均一な粒成長を助長する原因となる。そのため、浸炭焼入れ後の部品内部には不均一に粗大化した結晶粒が散在し、最終製品に含まれる歪み量が増大するという問題が発生する。また、近年における浸炭温度の高温化も結晶粒の粗大化を促進する原因になっている。
【０００６】
しかし、上述したＪＩＳ鋼は、冷間鍛造後に浸炭することを想定していないため、結晶粒の粗大化は抑制できない。また、上記特許文献１、２では、浸炭時における結晶粒の粗大化抑制については考慮されていない。
【０００７】
本発明は上記の様な事情に着目してなされたものであって、その目的は、低サイクル疲労強度および結晶粒粗大化耐性に優れた浸炭用鋼材、および浸炭部品を提供することにある。
【課題を解決するための手段】
【０００８】
上記課題を解決することのできた本発明に係る低サイクル疲労強度および結晶粒粗大化耐性に優れた浸炭用鋼材とは、質量％で、Ｃ：０．１５〜０．２５％、Ｓｉ：０％超０．１５％以下、Ｍｎ：１．５〜２．０％、Ｐ：０％超０．０３％以下、Ｓ：０％超０．０２％以下、Ｃｒ：０．９〜１．２％、Ａｌ：０．０６％超０．１０％以下、Ｔｉ：０．０５〜０．１０％、Ｎｂ：０．００４〜０．０１５％、Ｂ：０．００１〜０．００５％、およびＮ：０．００２〜０．００８％を含有し、残部が鉄および不可避不純物からなる点に要旨を有する。
【０００９】
上記鋼材は、更に、質量％で、
（ａ）Ｍｏ：０％超０．０５％以下、Ｃｕ：０％超０．２％以下、およびＮｉ：０％超０．２０％以下よりなる群から選ばれる少なくとも１種、
（ｂ）Ｖ：０％超０．１％以下、およびＨｆ：０％超０．１％以下よりなる群から選ばれる少なくとも１種、
（ｃ）Ｃａ：０％超０．００５％以下、Ｍｇ：０％超０．００５％以下、Ｚｒ：０％超０．１５％以下、Ｔｅ：０％超０．１０％以下、およびＲＥＭ：０％超０．０２％以下よりなる群から選ばれる少なくとも１種、
（ｄ）Ｐｂ：０％超０．１０％以下、Ｂｉ：０％超０．１０％以下、およびＳｂ：０％超０．１０％以下よりなる群から選ばれる少なくとも１種、
等を含有してもよい。
【００１０】
本発明には、上記浸炭用鋼材を浸炭処理した部品も包含され、芯部硬さは３５０〜５００ＨＶであり、表面から深さ０．３ｍｍ位置までの領域における残留オーステナイトの平均値は２０〜５０体積％である点に要旨を有する。
【発明の効果】
【００１１】
本発明によれば、鋼材の成分組成を適切に制御することにより低サイクル疲労強度が高く、しかも結晶粒粗大化耐性にも優れた浸炭用鋼材が得られる。また、本発明によれば、上記鋼材に浸炭処理を施すことにより、芯部硬さと、表面から深さ０．３ｍｍ位置までの領域における残留オーステナイト量が適切に制御されるため、低サイクル疲労強度および結晶粒粗大化耐性に優れた浸炭部品が得られる。
【図面の簡単な説明】
【００１２】
【図１】図１は、試験片の形状を示す模式図である。
【図２】図２は、芯部硬さの測定手順を説明するための模式図である。
【図３】図３は、低サイクル疲労強度の測定手順を説明するための模式図である。
【図４】図４は、試験片の形状を示す模式図である。
【図５】図５は、冷間圧縮後の試験片の形状を示す模式図である。
【発明を実施するための形態】
【００１３】
本発明者らは、低サイクル疲労強度を高めると共に、冷間鍛造後に浸炭しても結晶粒の粗大化を抑えられる浸炭用鋼材を得るために、鋭意検討を重ねてきた。その結果、鋼材の成分組成のうち、ＴｉおよびＮｂに加えてＡｌを積極的に添加することにより結晶粒粗大化耐性に優れた浸炭用鋼材を提供できること、また、Ｍｎ、Ｃｒ、Ｂ量を適切に制御すれば低サイクル疲労強度に優れた浸炭部品を提供できる浸炭用鋼材が得られることを見出し、本発明を完成した。
【００１４】
まず、本発明を完成するに至った経緯について説明する。
【００１５】
浸炭部品の結晶粒粗大化を防止するには、浸炭用鋼材の成分組成のうち、ＴｉおよびＮｂを添加したうえで、Ａｌを積極的に添加すれば良いことが本発明者らの検討により明らかになった。即ち、ＡｌＮ、ＴｉＣ、Ｎｂ（Ｃ，Ｎ）などの炭窒化物は、ピンニング粒子として知られており、浸炭時に結晶粒が粗大化するのを抑制する作用を有している。そのため、ＴｉおよびＮｂを多量に添加すれば、結晶粒粗大化耐性に優れたものとなるが、環境負荷や原料コストが高騰するため望ましくない。また、本発明では、後述するように、ＢＮの生成を抑制して、Ｂを固溶させることにより、浸炭部品の低サイクル疲労強度を高めるためにＴｉを積極的に添加している。そのため、原料コストは益々増大する。一方、本発明者らが着目したＡｌは、Ｔｉに比べてＮと反応しにくいため、Ｔｉを添加した場合には、Ａｌを添加してもピンニング粒子であるＡｌＮが析出しないと言われていた。しかし、本発明者らが検討を重ねたところ、Ａｌを一定量以上添加すれば、Ｔｉを添加した場合でもＡｌＮが析出すること、即ち、鋼中に存在する有害なＮを有効利用して、結晶粒の粗大化を防止できることが分かった。
【００１６】
また、Ｎｂは、結晶粒の粗大化を抑制するのに有効に作用するが、粗大な晶出物を形成しやすく、粗大な晶出物は、結晶粒の粗大化抑制作用を有していない。そのため、Ｎｂを多量に添加しても、結晶粒の粗大化抑制に寄与する微細なＮｂ析出物は却って減少するため、冷鍛歪みの導入や高温浸炭のような過酷な製造条件には耐えられない。そこで本発明者らが検討したところ、Ｎｂ量を所定の範囲に制御すれば、粗大な晶出物の生成を抑制でき、ピンニング粒子として作用する微細なＮｂ析出物を生成できることが判明した。
【００１７】
一方、浸炭部品の低サイクル疲労強度を高めるには、浸炭用鋼材の成分組成のうち、特に、Ｍｎ、Ｃｒ、Ｂ量を適切に制御すればよい。このように成分組成を調整した浸炭用鋼材を浸炭処理すれば、芯部硬さが３５０〜５００ＨＶであり、表面から深さ０．３ｍｍ位置までの領域における残留オーステナイトの平均値が２０〜５０体積％となり、浸炭部品の低サイクル疲労強度を高めることができる。
【００１８】
即ち、低サイクル荷重域では、高負荷により浸炭部品自体が塑性変形することがある。塑性変形すると、動力を効率的に伝達できなくなり、また早期に破損にするため、低サイクル疲労強度は低下する。一方、浸炭部品の芯部硬さが高くなるほど塑性変形しにくくなるが、芯部硬さが高くなり過ぎると、靭性が低下する。靭性が低下すると、き裂伝播速度が増大するため、低サイクル疲労強度は低下する。そこで本発明では、浸炭部品の芯部硬さが所定の範囲となるように、浸炭用鋼材の成分組成を制御している。
【００１９】
また、本発明の浸炭用鋼材は、成分組成のうち、特に、ＭｎおよびＣｒ量を適切に制御することにより、浸炭部品に所定量の残留オーステナイトを生成させている。残留オーステナイトを所定量生成させることによって、低サイクル負荷時にき裂の発生開口を抑制できるため、低サイクル疲労強度を向上させることができるからである。即ち、浸炭焼入れ時の油温がＭｆ点以上になると、マルテンサイト変態しきれなかったオーステナイトが残留オーステナイトとして存在する。残留オーステナイトは不安定なため、応力が加わると硬質なマルテンサイトに誘起変態する。この変態は、体積膨張を伴っており、体積膨張すると、き裂の発生開口が抑制される。そこで、本発明では、こうした現象を利用し、浸炭時に所定量の残留オーステナイトを生成させることにより、低サイクル負荷時に残留オーステナイトを誘起変態させ、低サイクル疲労強度を高めている。
【００２０】
また、本発明の浸炭用鋼材は、成分組成のうち、Ｂ、Ｎ、Ｔｉ量を適切に制御することによって、Ｂを固溶させており、これにより浸炭部品の低サイクル疲労強度を高めることができる。即ち、オーステナイト粒界にＰが偏析すると粒界が脆化し、低サイクル疲労強度が低下する。一方、固溶状態のＢは、Ｐがオーステナイト粒界に偏析するのを防止する作用を有している。そこで、本発明では、Ｂを固溶させることにより、Ｐがオーステナイト粒界に偏析するのを防止する。しかし、Ｂは鋼中のＮと容易に結合してＢＮを形成しやすい。そのため、本発明では、ＢよりもＮとの反応性が高いＴｉを所定量添加し、Ｂを固溶させる必要がある。
【００２１】
以上、本発明を完成するに至った経緯について説明した。
【００２２】
次に、本発明に係る浸炭用鋼材における基本成分について説明する。
【００２３】
本発明の浸炭用鋼材は、質量％で、Ｃ：０．１５〜０．２５％、Ｓｉ：０％超０．１５％以下、Ｍｎ：１．５〜２．０％、Ｐ：０％超０．０３％以下、Ｓ：０％超０．０２％以下、Ｃｒ：０．９〜１．２％、Ａｌ：０．０６％超０．１０％以下、Ｔｉ：０．０５〜０．１０％、Ｎｂ：０．００４〜０．０１５％、Ｂ：０．００１〜０．００５％、およびＮ：０．００２〜０．００８％を含有する。
【００２４】
Ｃは、浸炭して得られる最終製品の芯部硬さを確保するために必要な元素である。Ｃ量が少なすぎると、芯部硬さを確保できないため、０．１５％以上とする。Ｃ量は、好ましくは０．１７％以上、より好ましくは０．１８％以上である。しかし、過剰に含有すると、浸炭して得られる最終製品の芯部硬さが高くなり過ぎて靭性が低下し、却って低サイクル疲労強度が低下する。従って本発明では、Ｃ量は、０．２５％以下とし、好ましくは０．２３％以下、より好ましくは０．２２％以下とする。
【００２５】
Ｓｉは、フェライトに固溶して加工性を低下させるため、できるだけ低減する必要があり、０．１５％以下とする。Ｓｉ量は、好ましくは０．１３％以下、より好ましくは０．１１％以下である。しかし、Ｓｉ量を低減して純度を高めるには製造コストが増大するため、Ｓｉ量は、好ましくは０．０２％以上、より好ましくは０．０４％以上である。
【００２６】
Ｍｎは、鋼材の焼入れ性を高め、浸炭して得られる最終製品の芯部硬さを確保するとともに、鋼材のＭｓ点を下げ、浸炭後に残留オーステナイトを形成させて、低サイクル疲労強度を改善するために重要な元素である。本発明では、Ｍｎ量は、１．５％以上とし、好ましくは１．５５％以上、より好ましくは１．６％以上とする。しかし、Ｍｎを過剰に含有すると、浸炭後に生成する残留オーステナイト量が過剰となり、低サイクル疲労強度が却って低下する。従ってＭｎ量は、２．０％以下、好ましくは１．９％以下、より好ましくは１．８％以下である。
【００２７】
Ｐは、鋼中に不可避的に含まれる元素であり、結晶粒界に偏析し、浸炭して得られる最終製品の低サイクル疲労強度を低下させるため、０．０３％以下とする必要がある。Ｐ量は、好ましくは０．０２５％以下、より好ましくは０．０２０％以下である。Ｐ量はできるだけ低減することが推奨されるが、Ｐ量を低減して純度を高めるには製造コストが増大するため、Ｐ量は、０．００３％以上であればよい。Ｐ量は、０．００５％以上であっても構わない。
【００２８】
Ｓは、鋼中に不可避的に含まれる元素であり、Ｍｎと結合してＭｎＳ介在物となり、切削性の向上に寄与する反面、低サイクル疲労強度を低下させるため、０．０２％以下とする。Ｓ量は、好ましくは０．０１８％以下、より好ましくは０．０１６％以下である。Ｓ量はできるだけ低減することが推奨されるが、Ｓ量を低減して純度を高めるには製造コストが増加し、また切削性も低下するため、Ｓ量は０．００３％以上が好ましい。Ｓ量は、より好ましくは０．００５％以上である。
【００２９】
Ｃｒは、鋼材の焼入性を高め、浸炭して得られる最終製品の芯部硬さを確保するとともに、浸炭後に残留オーステナイトを形成させて、低サイクル疲労強度を改善するために重要な元素である。本発明では、Ｃｒ量は、０．９％以上とし、好ましくは０．９５％以上、より好ましくは１．０％以上とする。しかし、Ｃｒを過剰に含有すると、浸炭して得られる最終製品の芯部硬さが高くなりすぎ、低サイクル疲労強度が却って低下する。従ってＣｒ量は、１．２％以下、好ましくは１．１５％以下、より好ましくは１．１％以下である。
【００３０】
Ａｌは、ＡｌＮを生成し、浸炭時に結晶粒の粗大化を抑制するために重要な元素である。即ち、Ｎと反応しやすいＴｉが添加されていても、０．０６％を超えるＡｌを添加することによりＡｌＮを生成させることができる。また、Ｎ量が上記範囲内では、ＡｌＮの固溶温度が低下するため、鋳造時に晶出した粗大なＡｌＮは圧延時に固溶し、浸炭時に結晶粒が粗大化するのを抑制できる。Ａｌ量が少なすぎると、ＡｌＮが形成されないため、浸炭時に結晶粒が粗大化する。従ってＡｌ量は、０．０６％超とし、好ましくは０．０６５％以上、より好ましくは０．０７％以上とする。しかし、過剰な添加は製造性、加工性を低下させるため、Ａｌ量は、０．１０％以下、好ましくは０．０９％以下、より好ましくは０．０８５％以下とする。
【００３１】
Ｔｉは、鋼中のＣと結合してＴｉＣを形成し、このＴｉＣがピンニング粒子として作用して、浸炭時の結晶粒粗大化を防止する。また、Ｔｉは、Ｎと優先的に結合し、ＴｉＮを形成することにより固溶Ｂが確保され、低サイクル疲労強度向上に寄与する元素である。Ｔｉ量が０．０５％未満では、ＴｉＣの生成量が少なくなり、充分なピンニング効果が得られず、浸炭時に結晶粒が粗大化する。従って本発明では、Ｔｉ量は、０．０５％以上、好ましくは０．０５５％以上、より好ましくは０．０６％以上とする。しかし、Ｔｉを過剰に添加しても結晶粒粗大化防止特性は飽和し、鋼材コストが増大する。従ってＴｉ量は、０．１０％以下、好ましくは０．０９％以下、より好ましくは０．０８０％以下とする。
【００３２】
Ｎｂは、鋼中のＣおよびＮと結合してＮｂ（Ｃ，Ｎ）を形成する元素である。Ｎｂ（Ｃ，Ｎ）は、上述したＴｉＣと同様、ピンニング粒子として作用し、浸炭時の結晶粒粗大化を防止する。Ｎｂ量が０．００４％未満では、Ｎｂ（Ｃ，Ｎ）の生成量が少なくなり、充分なピンニング効果が得られず、浸炭時に結晶粒が粗大化する。本発明では、Ｎｂ量は、０．００４％以上、好ましくは０．００５％以上、より好ましくは０．００６％以上とする。しかし、過剰に含有しても結晶粒粗大化防止に寄与しない晶出物が形成され、結晶粒粗大化防止特性は飽和する。従ってＮｂ量は、０．０１５％以下、好ましくは０．０１３％以下、より好ましくは０．０１１％以下とする。
【００３３】
Ｂは、鋼の焼入性を高めるとともに、Ｐが粒界に偏析するのを抑制する元素であり、低サイクル疲労強度向上に作用する元素である。こうした効果を発揮させるには、Ｂ量は、０．００１％以上とする必要がある。Ｂ量は、好ましくは０．００１３％以上、より好ましくは０．００１５％以上である。しかし、Ｂを過剰に含有させてもこうした効果は飽和し、加工性を低下させる原因となる。従って本発明では、Ｂ量は０．００５％以下とし、好ましくは０．００４％以下、より好ましくは０．００３％以下である。
【００３４】
Ｎは、鋼中のＡｌ、Ｎｂと結合し、微細な窒化物や微細な炭窒化物を形成し、浸炭時に結晶粒が粗大化するのを抑制する元素である。こうした効果を発揮させるには、Ｎ量は、０．００２％以上とする必要がある。Ｎ量は、好ましくは０．００２５％以上、より好ましくは０．００３％以上である。しかし、過剰に含有すると、結晶粒の粗大化防止に寄与しないＴｉＮを形成し、浸炭時に結晶粒が粗大化する。従って本発明では、Ｎ量は、０．００８％以下とする。Ｎ量は、好ましくは０．００７％以下、より好ましくは０．００６％以下である。
【００３５】
本発明に係る浸炭用鋼材の基本成分は上述した通りであり、残部は鉄および不可避不純物である。
【００３６】
本発明の上記鋼材は、更に、質量％で、
（ａ）Ｍｏ：０％超０．０５％以下、Ｃｕ：０％超０．２％以下、およびＮｉ：０％超０．２０％以下よりなる群から選ばれる少なくとも１種、
（ｂ）Ｖ：０％超０．１％以下、およびＨｆ：０％超０．１％以下よりなる群から選ばれる少なくとも１種、
（ｃ）Ｃａ：０％超０．００５％以下、Ｍｇ：０％超０．００５％以下、Ｚｒ：０％超０．１５％以下、Ｔｅ：０％超０．１０％以下、およびＲＥＭ：０％超０．０２％以下よりなる群から選ばれる少なくとも１種、
（ｄ）Ｐｂ：０％超０．１０％以下、Ｂｉ：０％超０．１０％以下、およびＳｂ：０％超０．１０％以下よりなる群から選ばれる少なくとも１種、
等を含有してもよい。
【００３７】
（ａ）Ｍｏ、Ｃｕ、およびＮｉは、いずれも鋼の焼入性を向上させて浸炭部品の強度および靭性を向上させるために有効に作用する元素であり、単独で、或いは２種以上を含有させることが好ましい。こうした効果を有効に発揮させるには、Ｍｏは、好ましくは０．００５％以上、より好ましくは０．０１％以上である。Ｃｕは、好ましくは０．０２％以上、より好ましくは０．０３％以上である。Ｎｉは、好ましくは０．０２％以上、より好ましくは０．０５％以上である。しかし、過剰に含有すると、鋼材のコストが増大する。また、圧延時や焼鈍時に過冷組織を形成し、浸炭時に結晶粒を粗大化させることがある。従ってＭｏは、好ましくは０．０５％以下、より好ましくは０．０４％以下、更に好ましくは０．０３％以下である。Ｃｕは、好ましくは０．２％以下、より好ましくは０．１５％以下、更に好ましくは０．１％以下である。Ｎｉは、好ましくは０．２０％以下、より好ましくは０．１８％以下、更に好ましくは０．１５％以下である。
【００３８】
（ｂ）ＶおよびＨｆは、ＴｉやＮｂと共に添加することにより、浸炭時に結晶粒が粗大化するのを抑制する効果を高める元素であり、単独で、或いは併用して含有させることが好ましい。こうした効果を有効に発揮させるには、Ｖは、好ましくは０．０１％以上、より好ましくは０．０３％以上である。Ｈｆは、好ましくは０．０１％以上、より好ましくは０．０３％以上である。しかし、過剰に含有させてもその効果は飽和し、鋼材コストが増大する。従ってＶは、好ましくは０．１％以下、より好ましくは０．０８％以下、更に好ましくは０．０７５％以下である。Ｈｆは、好ましくは０．１％以下、より好ましくは０．０８％以下、更に好ましくは０．０７５％以下である。
【００３９】
（ｃ）Ｃａ、Ｍｇ、Ｚｒ、Ｔｅ、およびＲＥＭは、いずれも鋼中に生成するＭｎＳの伸長を抑制し、浸炭部品の靭性を向上させるのに有効に作用する元素であり、単独で、或いは２種以上を含有させることが好ましい。こうした作用を有効に発揮させるには、Ｃａは、好ましくは０．０００５％以上、より好ましくは０．００１％以上である。Ｍｇは、好ましくは０．０００５％以上、より好ましくは０．００１％以上である。Ｚｒは、好ましくは０．０１５％以上、より好ましくは０．０３％以上である。Ｔｅは、好ましくは０．０１％以上、より好ましくは０．０３％以上である。ＲＥＭは、好ましくは０．００２％以上、より好ましくは０．００５％以上である。しかし、過剰に含有すると、粗大な酸化物が生成し、低サイクル疲労強度が低下することがある。従って本発明では、Ｃａは、好ましくは０．００５％以下、より好ましくは０．００４％以下、更に好ましくは０．００３％以下である。Ｍｇは、好ましくは０．００５％以下、より好ましくは０．００４％以下、更に好ましくは０．００３％以下である。Ｚｒは、好ましくは０．１５％以下、より好ましくは０．１３％以下、更に好ましくは０．１１％以下である。Ｔｅは、好ましくは０．１０％以下、より好ましくは０．０８％以下、より好ましくは０．０７％以下である。ＲＥＭは、好ましくは０．０２％以下、より好ましくは０．０１８％以下、更に好ましくは０．０１５％以下である。
【００４０】
（ｄ）Ｐｂ、Ｂｉ、およびＳｂは、いずれも被削性を向上させる元素であり、単独で、或いは２種以上を含有させることが好ましい。こうした作用を有効に発揮させるには、Ｐｂは、好ましくは０．０１％以上、より好ましくは０．０２％以上である。Ｂｉは、好ましくは０．０１％以上、より好ましくは０．０２％以上である。Ｓｂは、好ましくは０．０１％以上、より好ましくは０．０２％以上である。しかし、過剰に含有すると、低サイクル疲労強度が低下することがある。従って本発明では、Ｐｂは、好ましくは０．１０％以下、より好ましくは０．０８％以下、更に好ましくは０．０５％以下である。Ｂｉは、好ましくは０．１０％以下、より好ましくは０．０８％以下、更に好ましくは０．０７％以下である。Ｓｂは、好ましくは０．１０％以下、より好ましくは０．０８％以下、更に好ましくは０．０７％以下である。
【００４１】
以上、本発明に係る浸炭用鋼材の成分組成について説明した。
【００４２】
次に、本発明に係る浸炭部品について説明する。
【００４３】
本発明の浸炭部品は、上記浸炭用鋼材に浸炭処理して得られる部品であり、芯部硬さは３５０〜５００ＨＶ、表面から深さ０．３ｍｍ位置までの領域（以下、表層部ということがある。）における残留オーステナイトの平均値が２０〜５０体積％を満足する。
【００４４】
（芯部硬さ）
芯部硬さは、高応力負荷時における塑性変形および疲労き裂の伝播に影響する。芯部硬さが低すぎると、高応力負荷時に塑性変形して低サイクル疲労強度が極端に低下するため、本発明では、芯部硬さを３５０ＨＶ以上とする。芯部硬さは、好ましくは３６０ＨＶ以上、より好ましくは３７０ＨＶ以上である。しかし、芯部硬さが高すぎると、芯部の靭性が低下し、疲労き裂の伝播が促進されて低サイクル疲労強度が却って低下する。従って本発明では、芯部硬さを５００ＨＶ以下とする。芯部硬さは、好ましくは４８０ＨＶ以下、より好ましくは４６０ＨＶ以下とする。
【００４５】
芯部硬さとは、浸炭時にＣ量が増加しない深さ位置における硬さを意味する。即ち、浸炭部品において曲げ応力がかかる厚さ方向の中心部における硬さを測定すれば、芯部硬さを測定できる。
【００４６】
（残留オーステナイト）
残留オーステナイトは、浸炭部品の低サイクル疲労強度を向上させるために重要な組織である。高応力負荷時に、特に、表層部における残留オーステナイトがマルテンサイトに誘起変態し、局所的に体積膨張することにより、初期き裂発生時の開口発生が抑制されるため、低サイクル疲労強度が向上する。こうした効果を発揮させるには、表層部における残留オーステナイトを、全金属組織に対して２０体積％以上、好ましくは２５体積％以上、より好ましくは３０体積％以上とする。しかし、表層部における残留オーステナイトが多すぎると、浸炭部品の表面が軟化し、初期き裂が早期に発生するため、低サイクル疲労強度が低下する。従って上記残留オーステナイトは、全金属組織に対して５０体積％以下、好ましくは４５体積％以下、より好ましくは４０体積％以下とする。
【００４７】
表層部における残留オーステナイト量は、例えば、Ｘ線残留応力測定装置にて測定できる。
【００４８】
次に、本発明に係る浸炭用鋼材の製造方法について説明する。
【００４９】
本発明の鋼材は、常法に従って溶製した鋼を、常法に従って鋳造、分塊圧延、および仕上げ圧延して製造できる。具体的には、鋳造して得られた鋳片を、１１００〜１３００℃で３０分間〜５時間加熱保持した後、分塊圧延すればよい。分塊圧延後の鋼片を、平均冷却速度を０．０１〜５℃／秒としてＡ1点以下の温度に冷却した後、更に８５０〜１１００℃に加熱保持した状態で仕上げ圧延を行ない、更に平均冷却速度を０．０１〜５℃／秒として室温まで冷却することにより本発明の鋼材が得られる。
【００５０】
本発明の浸炭部品は、上記鋼材を、常法に従って切削、冷間鍛造、および熱間鍛造よりなる群から選ばれる１種以上の方法で加工して中間品とし、この中間品を、浸炭焼入れ焼戻しまたは浸炭窒化焼入れ焼戻しすることにより製造できる。なお、本明細書では、浸炭焼入れ焼戻しおよび浸炭窒化焼入れ焼戻しを単に浸炭処理ということがある。
【００５１】
上記鋼材は、中間品に加工する前に、必要に応じて常法に従って焼鈍処理を施してもよい。
【００５２】
また、上記中間品は、浸炭処理する前に、必要に応じて常法に従って溶体化処理および焼準処理を施してもよい。
【００５３】
浸炭ガスとしては、例えば、変成ガスとプロパンガスの混合ガスを用いればよい。
【００５４】
浸炭焼入れは、例えば、表面から０．０５ｍｍ深さまでの平均Ｃ濃度が０．５０〜０．９０％、有効硬化層深さＥＣＤ（Effective Case. Depth）が０．２５〜１．５ｍｍとなるように、雰囲気中のカーボンポテンシャルＣＰを０．４０〜１．００に調整し、８００〜１０００℃にて１〜３時間保持し、その後８００〜９００℃にて０．５〜２時間保持した直後に焼入れすればよい。
【００５５】
浸炭焼入れ後は、１５０〜２００℃にて０．５〜３時間保持した後に放冷し、焼戻し処理を行えばよい。
【００５６】
また、浸炭処理後には、必要に応じて常法に従って研磨、潤滑被膜処理、またはショットピーニング処理などを施してもよい。
【実施例】
【００５７】
以下、実施例を挙げて本発明をより具体的に説明するが、本発明は下記実施例によって制限を受けるものではなく、前記および後記の趣旨に適合し得る範囲で変更を加えて実施することも勿論可能であり、それらはいずれも本発明の技術的範囲に包含される。
【００５８】
下記表１、表２に示す成分組成を含有し、残部が鉄および不可避不純物からなる鋼を溶解炉にて溶製し、インゴットを製造した。下記表１、表２において、「−」は検出されなかったことを意味する。
【００５９】
得られたインゴットを１１００〜１３００℃で加熱保持した後、熱間鍛造して２４ｍｍ角およびφ２４ｍｍの鋼材を製造した。
【００６０】
更に、溶体化処理として１２５０℃で１時間加熱保持した後、放冷し、焼準処理として１０００℃で１時間加熱保持した後、放冷した。
【００６１】
焼準処理した２４ｍｍ角の鋼材を図１に示す形状の試験片に加工した。
【００６２】
得られた試験片をガス浸炭炉にて浸炭処理した。
【００６３】
浸炭処理は、カーボンポテンシャルを１．０％として９５０℃で８０分間保持した後、続けてカーボンポテンシャルを０．８％として９５０℃で６０分間保持した。６０分間保持後、カーボンポテンシャル０．８％のまま８４５℃まで降温し、この温度で３０分保持してから油焼入れし、更に１５０℃に加熱して２時間保持して焼戻した。
【００６４】
焼戻した試験片を用い、芯部硬さの測定、残留オーステナイト量の測定、低サイクル疲労強度の測定を行った。
【００６５】
（芯部硬さの測定）
上記試験片を図２に示すようにノッチ中央を含むように切断し、これを樹脂埋めしたものをさらに研磨した。ノッチ底から法線方向に下した底面までの線分の長さを２等分する点を芯部とし、芯部と、この芯部を含み底面と平行な直線上の任意な５点のビッカース硬さを荷重３００ｇｆにてＪＩＳ  Ｚ２２４４に則って測定した。測定した５点の平均を芯部硬さとした。芯部硬さを下記表３、表４に示す。
【００６６】
なお、Ｃ量が浸炭前に比べて増加している浸炭層は、深くてもせいぜい２ｍｍ程度であるため、この方法で測定すれば、非浸炭層である芯部硬さを測定できる。
【００６７】
（残留オーステナイト量の測定）
上記試験片のノッチ底中央部を電解研磨にて深さ２５μｍ腐食した領域の残留オーステナイト量を、リガク社製のＸ線残留応力測定装置にて測定した。測定結果を下記表３、表４に示す。
【００６８】
（低サイクル疲労強度の測定）
上記試験片の低サイクル疲労強度は、４点曲げ試験にて測定した。即ち、上記試験片を図３に示すように４点支持した状態で、該試験片に繰り返し応力を加え、各応力下において試験片が破断するまでの繰り返し回数を測定した。図３において、１は試験片、２は治具、３は荷重の方向をそれぞれ示している。応力は１０００〜３５００ＭＰａで、周波数は１Ｈｚ、応力比は０．１とした。応力比とは、最大応力に対する最小応力の比を意味する。試験片が破断するまでの繰り返し回数を曲げ疲労寿命とした。試験片に付加した応力と曲げ疲労寿命の関係式を単回帰により求め、曲げ疲労寿命が１００回となるときの応力を低サイクル疲労強度とした。下記表３、表４に算出結果を示す。なお、下記表３、表４では、１００回サイクル強度と表記した。１００回サイクル強度が２５００ＭＰａ以上を合格とし、２５００ＭＰａ未満を不合格とした。
【００６９】
なお、ＪＩＳ  Ｚ２２７３では時間強度の範囲を１０4〜２×１０7サイクルと定めており、また特開２０１０−２８５６８９号公報では５００回サイクルで強度を測定している。これに対し、本発明では、１００回サイクルで強度を測定しており、充分低サイクルと言える。また、高負荷である方が短寿命であることを考えると、ＪＩＳ  Ｚ２２７３や特開２０１０−２８５６８９号公報に記載の条件よりも、本発明の方が過酷な条件と言える。
【００７０】
次に、焼準処理したφ２４ｍｍの鋼材に、軟質化させて加工性を向上させるために焼鈍処理を施した。焼鈍処理は、９００℃にて１時間加熱保持した後、６６０℃に降温して更に４時間保持してから放冷して行った。なお、焼鈍処理は必ずしも必須ではない。
【００７１】
焼鈍処理した鋼材を、図４に示す形状の試験片に加工した。
【００７２】
得られた試験片を、１６００ｔｏｎプレス機にて冷間圧縮した。冷間圧縮は、試験片の試験後の高さが試験前の高さの３０％になるまで行った。冷間圧縮後の試験片の形状を図５のＡに示す。図５のＢは、図５のＡに示した試験片を点線の位置で切断した試験片を示している。
【００７３】
冷間圧縮した試験片をガス浸炭炉にて、上記２４ｍｍ角と同じ条件で、浸炭処理、油焼入れ、および焼戻しした。
【００７４】
焼戻した試験片を用い、結晶粒粗大化耐性を評価した。
【００７５】
（結晶粒粗大化耐性の評価）
上記試験片の中心を含むように切断し、切断面を研磨し、更にエッチングした。エッチング面を光学顕微鏡にて観察し、旧オーステナイト粒の最大結晶粒度番号を算出した。算出結果を下記表３、表４に示す。最大結晶粒度番号が５以上を合格、４以下を不合格とした。
【００７６】
下記表３、表４から次のように考察できる。
【００７７】
Ｎｏ．１〜２７は、本発明で規定する要件を満足する例であり、最大結晶粒度番号が５以上で、結晶粒粗大化耐性に優れると共に、１００回サイクル強度が２５００ＭＰａ以上で、低サイクル疲労強度に優れることが分かる。
【００７８】
Ｎｏ．２８〜５８は、本発明で規定するいずれかの要件を満足しない例であり、結晶粒粗大化耐性または低サイクル疲労強度のうち、少なくとも一方が改善できていない。詳細は次の通りである。
【００７９】
Ｎｏ．２８は、Ｃ量が少なすぎる例であり、浸炭部品の芯部硬さが低くなり、低サイクル疲労強度を向上できなかった。
【００８０】
Ｎｏ．２９は、Ｃを過剰に含有する例であり、浸炭部品の芯部硬さが高くなり過ぎて靭性が低下し、低サイクル疲労強度を向上できなかった。
【００８１】
Ｎｏ．３０は、Ｍｎ量が少なすぎる例であり、浸炭部品の芯部硬さが低くなり、また浸炭後に生成する残留γ量が少なくなったため、低サイクル疲労強度を向上できなかった。
【００８２】
Ｎｏ．３１は、Ｍｎを過剰に含有する例であり、浸炭後に生成する残留γ量が過剰になったため、低サイクル疲労強度が低下した。
【００８３】
Ｎｏ．３２は、Ｐを過剰に含有する例であり、低サイクル疲労強度を向上できなかった。
【００８４】
Ｎｏ．３３は、Ｓを過剰に含有する例であり、低サイクル疲労強度向上できなかった。
【００８５】
Ｎｏ．３４は、Ｃｒ量が少なすぎる例であり、浸炭部品の芯部硬さが低くなり、また浸炭後に生成する残留γ量が少なくなったため、低サイクル疲労強度を向上できなかった。
【００８６】
Ｎｏ．３５は、Ｃｒを過剰に含有する例であり、浸炭部品の芯部硬さが高くなり過ぎたため、低サイクル疲労強度を向上できなかった。
【００８７】
Ｎｏ．３６は、Ａｌ量が少なすぎる例であり、ＡｌＮが形成されないため、浸炭時に結晶粒が粗大化した。
【００８８】
Ｎｏ．３７は、Ｔｉ量が少なすぎる例であり、ピンニング効果が得られず、浸炭時に結晶粒が粗大化した。
【００８９】
Ｎｏ．３８は、Ｎｂを含有しない例であり、ピンニング効果が得られず、浸炭時に結晶粒が粗大化した。
【００９０】
Ｎｏ．３９は、Ｔｉ量が少なすぎ、またＮｂを含有しない例であり、ピンニング効果が得られず、浸炭時に結晶粒が粗大化した。
【００９１】
Ｎｏ．４０は、Ｂを含有しない例であり、浸炭部品の低サイクル疲労強度を向上できなかった。
【００９２】
Ｎｏ．４１は、Ｂ量が少なすぎる例であり、浸炭部品の低サイクル疲労強度を向上できなかった。
【００９３】
Ｎｏ．４２は、Ｎを過剰に含有する例であり、浸炭時に結晶粒が粗大化した。
【００９４】
Ｎｏ．４３〜５３は、任意に添加する元素を、本発明で推奨する範囲を超えて添加した例である。
【００９５】
具体的には、Ｎｏ．４３は、Ｍｏを過剰に含有する例であり、浸炭時に結晶粒が粗大化した。
【００９６】
Ｎｏ．４４は、Ｃｕを過剰に含有する例であり、浸炭時に結晶粒が粗大化した。
【００９７】
Ｎｏ．４５は、Ｎｉを過剰に含有する例であり、浸炭時に結晶粒が粗大化した。
【００９８】
Ｎｏ．４６は、Ｃａを過剰に含有する例であり、浸炭部品の低サイクル疲労強度が低下した。
【００９９】
Ｎｏ．４７は、Ｍｇを過剰に含有する例であり、浸炭部品の低サイクル疲労強度が低下した。
【０１００】
Ｎｏ．４８は、Ｚｒを過剰に含有する例であり、浸炭部品の低サイクル疲労強度が低下した。
【０１０１】
Ｎｏ．４９は、Ｔｅを過剰に含有する例であり、浸炭部品の低サイクル疲労強度が低下した。
【０１０２】
Ｎｏ．５０は、ＲＥＭを過剰に含有する例であり、浸炭部品の低サイクル疲労強度が低下した。
【０１０３】
Ｎｏ．５１は、Ｐｂを過剰に含有する例であり、浸炭部品の低サイクル疲労強度が低下した。
【０１０４】
Ｎｏ．５２は、Ｂｉを過剰に含有する例であり、浸炭部品の低サイクル疲労強度が低下した。
【０１０５】
Ｎｏ．５３は、Ｓｂを過剰に含有する例であり、浸炭部品の低サイクル疲労強度が低下した。
【０１０６】
Ｎｏ．５４〜５８は、少なくとも基本成分が本発明で規定する要件を満足していない例であり、浸炭時に結晶粒が粗大化し、また低サイクル疲労強度を向上できなかった。
【０１０７】
【表１】
2016186119.tif 000002
【０１０８】
【表２】
2016186119.tif 000003
【０１０９】
【表３】
2016186119.tif 000004
【０１１０】
【表４】
2016186119.tif 000005
【符号の説明】
【０１１１】
１  試験片
２  治具
３  荷重の方向を示す矢印
【図１】
2016186119.tif 000006
【図２】
2016186119.tif 000007
【図３】
2016186119.tif 000008
【図４】
2016186119.tif 000009
【図５】
2016186119.tif 000010